* 3 g + HNO3 25 ml / trempage: 3 j / séchage sur plaque chauffante minéral: #5 I procédé de production: chamois + foncé 1318 2 g + Na2CO3 2 g / 0# 871 C + 1 h à 871 C que le chamois minéral: #5 / procédé de production: chamois moyen 13-19 0# 1037 C: 50 g + HCl 200 ml ou amiante recou i verte de HCl / trempage: 1 sem. f séchage sur plaque chauffante: l g + 6.50 g poudre de verre (spruce pine batch! J broyage manuel / | dépôt sur une plaque de céramique biscuitée / | chauffage dans un four de 0#1000 C en atmos phère normale i refroidissement lent au four 4' + foncé 1320 irradié au rayonnement Y à 9.88 Mrad minéral: *5 / procédé de production: chamois très clair 1321 2 g + Na2CO3 2 g / 0#1037 C + 1 h à 1037 C (léger ton orangé) minéral: #S / procédé de production: 2 g + Na2CO3 2 g 1 0# 1037 C + l h à 1037 OC / irradié au rayonnement: chamois (léger ton 1322 Y à 190.22 Mrad orangé) + foncé que le chamois orangé clair 4' chamois (léger ton 1323 électronique à 162,431 rad orangé) + foncé que le chamois orangé très clair minéral: #5 J procédé de production: chamois orangé 1324 2 g + Na2CO3 2 g / 0# 760 C + 1 h à 760 C clair / irradié au rayonnement électronique à 302,831 rad minéral: t5 / procédé de production: 50 g + HCl 200 ml ou amiante recouverte de HCl / trempage: 1 sem. / séchage sur plaque chau+ fante: l g + Na2CO3 4 g: chamois orangé 1325 0# 648 C clair # + crangé et 1326 0# 704 C accentué minéral: #5 f procédé de production: chamois orangé 1327 2 g + Na2C(O3 2 g i 0#760 OC + 1 h à 760 C clair minéral: *5 J procédé de production: chamois clair 1328 0# 1037 C/ irradié au rayonnement γ à (ton orangé très 254.20 Mrad acentué) minéral: #5 I procédé de production: chamois orangé 1329 50 g + HCl 20 1 ou amiante recouverte de clair HCl / trempage: 1 sem. / séchage sur plaque chauffante: 3 g + Na2CO3 1 g / 0# 815 C minéraux: #5 + #98 / procédé de production: chamois fortement 1330 *5 0# 1037 C:50 g + HCl 200 ml ou amiante orangé recouverte de HCl J trempage: ' sem. J séchage sur plaque chauffante: 2 g + 2 g #98 / 704 C / 1 h minéral: #5 / procédé de production: chamois orangé 1331 2 g + Na2CO3 2 g / 0# 926 C + 1 h à 926 C. minéral: #5 / procédé de production: chamois (léger ton 1332 1093 C / 45 min orangé) minéral: #5 I procédé de production: chamois (léger ton 1333 0# 815 C orangé) | | un peu + accentué 1334 0# 871 C | ancore + accentué 1335 0# 1037 C | + foncé | 1336 0# 1093 C | ancore + foncé 1337 0# 1148 C encore + foncé 1338 0# 1204 C 4 encore + foncé 1339 0# 1260 OC minéral: #15 I procédé de production: chamois orangé 1340 0# 593 C: 3 9 + HNO3 25 ml J trempage: 3 j / séchage sur plaque chauffante 4' chamois (léger 1341 0# 648 C: 3 g + HNO3 25 ml / trempage: 3 j / ton orangé) séchage sur plaque chauffante minéral: #5 / procédé de production: chamois moyen (ton 1342 0# 1037 C/ poudre irradiée au rayonnement γ orangé accentué) à 614.20 Mrad minéral: t5 / procédé de production: chamois orangé 1343 50 g + HCl 200 ml ou amiante recouverte de HCl moyen / trempage: 1 sem. / séchage sur plaque chauf fante: 3 g + Na2CO3 1 g / 0# 871 C minéral: #15 J procédé de production: 3 g + HCl ?5 ml J trempage: 5 i / séchage sur plaque chauffante: chamois orangé + 1344 '482 C / 2 h clair que chamois orangé foncé # encore + clair 1345 482 C/ 3 h minéraux: #5 + #98 f procédé de production: chamois orangé 1346 *5 0# 1037 C: 50 g + HCl 200 ml ou amiante foncé variable à recouverte de HCl í trempage: 1 sem. f séchage chamois + beige sur plaque chauffante: 2 g + 2 g #98 / 815 C / 1 h minéral: #5 I procédé de production: chamois clair (ton 1347 50 g + HCl 200 ml ou amiante recouverte de HCl orangé acentué) / / trempage: 1 sem. / séchage surplaque chaufvert turquoise fante: 1 g + Na2CO3 4 g / 0#760 C minéraux: #5 + #16 i procédé de production: chamois clair i348 #5 50 g + HCl 200 ml ou amiante recouverte de (reflet rosé) HCl / trempage: 1 sem. / séchage sur plaque chauffante: .50 g + .50 g #16 / 982 C / 1 h minéraux: #15 + #76 / procédé de production: chamois rosé clair 1349 1 g + 1 g / 926 C / 1 h minéraux: #15 + #80 / procédé de production: chamois rosé clair 1350 .50 g + .50 g / 0#1037 C minéraux: * + t93 f procédé de production: chamois rosé 1351 #5 0# 1037 C: 50 9 + HCl 200 mi ou amiante recouverte de HCl J trempage: l sem. J séchage sur plaque chauffante: 2 g + 2 g #98 J 760 OC / 1 h minéral: #15 I procédé de production: chamois rosé 1352 0#815 OC 3 g + HNO3 25 ml / trempage: 3 j I | séchage sur plaque chauffante un peu + foncé 1353 0#871 OC: 3 g + HNO3 25 ml i trempage: 3 j J I séchage sur plaque chauffante encore + foncé 1354 0#926 C: 3 g + HNO3 25 ml / trempage: 3 j / séchage sur plaque chauffante minéral: #15 I procédé de production: chamois rosé 1355 0#593 C | 1356 0#648 C s'éclaircit 1357 0#704 minéral: #5 / procédé de production: 0# 1037 C:50 g + HCl 200 ml ou amiante recou verte de HCl / trempage: l sem. / séchage sur plaque chauffante: chamois rosé 1365 204 C/ 1 h 1366 260 C/ 1 h va, 1367 315 C/ 1 h # 1368 371 C/ 1 h s'éclaircissant 1369 426 C/ 1 h minéral: #5 / procédé de production: chamois rosé 1370 0# 1037 C:50 g + HCl 20Q ml ou amiante recouorangé clair verte de HCl / trempage: 1 sem. / séchage sur plaque chauffante / 482 C / 1 h minéral: #5 i procédé de production: chamois rosé 137' 0t'1037 C:50 g + HCl 200 ml ou amiante recouorangé intense verte de HCl / trempage: 1 sem. 1 séchage sur plaque chauffante / 315 C / 1 h / irradié au rayonnement γ à 190.22 Mrad minéraux: #5 + 9B / procédé de production: chamois rosé 1372 #5 0# 1037 C: 50 g + HCl 200 ml ou amiante reorangé intense couverte de HCl / trempage: 1 sem. / séchage sur plaque chauffante: 2 g + 2 g #98 / 871 C / 1h minéral: #15 / procédé de production: chamois (ton beige) l373 0# 704 OC: 3 9 ' HNO3 25 ml ! trempage: 3 i I | séchage sur plaque chauffants # + clair 1374 0# 760 C: 3 g + HNO3 25 ml / trempage: 3 j / séchage sur plaque chauffante minéraux: #5 + #98 / procédé de production: chamois (ton brun) 1375 #5 0t1037 C: 50 g + HCl 200 ml ou amiante re couverte de HCl / trempage: 1 sem. / séchage sur plaque chauffante: 2 g + 2 g #98 / 926 C / 1h minéral: #15 f procédé de production: chamois foncé i375 3 g + HCl 25 mi I trempage: 5 R / séchage sur (léger ton brun) plaque chauffante / 482 C f l h minéral: #5 / procédé de production: chamois (léger 1377 0# 593 C ton gris) minéral: #5 / procédé de production: 0# 1037 C: chamois (ton gris) 1378 1 g + .25 g de suie de mazoute / broyage | chamois (ton gris) 1379 1 g + .50 g de suie de mazoute / broyage + accentué) # chamois (ton gris 1380 1 g + .75 g de suie de mazoute / broyage prononcé) minéral: #5 / procédé de production: beige crème clair 1381 50 g + BC1 200 ml ou amiante recouverte de HC1 J trempage: 1 sem. i séchage sur plaque chauf fante: .50 g + Na2CC3 .50 g f 0#1037 OC / irradié au rayonnement X à 425.65 Mrad minéral: #15 I procédé de production: 20 g + NaOH 20 g: beige crème (ton 1382 0#1010 C vert pomme) # + accentué 1383 0#1037 C minéral: #89 t procédé de production: beige jaune très, 1384 3 g + 5 g pyrex f broyage manuel ; chauftrès clair fage: 5 C par min de 0#1245 C + maintien pendant 1 h I refroidissement: 5 C par min jusqu'à l'air ambiant / le tout an atmosphère d'air naturel minéral: t5 I procédé de production: beige orangé t 1385 3 g + HNO3 25 ml / trempage: 3 j J séchage sur foncé que le beige plaque chauffante: .50 g + add. 1 cc encre orangé très clair d'imprimerie blanc transparent / broyage méca- nique / 1 impression sur papier blanc glacé / irradié au rayonnement γ à 11.4 Mrad minéraux: #5 + #70 / procédé de production: beige orangé clair 1386 1 g + 1 g / 1093 C/ 45 min minéral: t5 / procédé de production: beige orangé clair 1387 50 g + HCl 200 ml ou amiante recouverte de HC1 / trempage: 1 sem. i séchage sur plaque chauf fante: .50 g + Na2CO3 .50 g / irradié au rayonnement γ à 244,204 Mrad minéral: *6 i procédé de production: beige orangé clair 1388 2 g + Na2CO3 2 g / 0#593 C + 1 h à 593 C minéral: #5 / procédé de production: beige orangé 1389 50 g + HCl 200 ml ou amiante recouverte de HCl / trempage: 1 sem. / séchage sur plaque chauf fante: 3 g + Na2CO3 2 g / 0#871 C minéral: t5 i procédé de production: beige orangé, 1390 0#1037 C: 50 g + HC1 200 ml ou amiante recou verte de HC1 i trempage: 1 sem. i séchage sur plaque chauffante / irradié au rayonnement électronique à 162,431 rad minéral: #5 / procédé de production: beige orangé 1391 5 g + H2SO4 100 ml i trempage: 2 sem. i sécha ge sur plaque chauffante / irradié au rayonne ment électronique à 162, 431 rad minéral: #5 / procédé de production: beige orangé 192 3 g + HCl 20 ml + 5 ml 'eau / trempage: 5 j / séchage dans une étuve à 37 C: .3 g + 5u cc résine de polyester transparente + 1% catalyseur i broyage manuel I moulage f dépôt dans un four pour les plastiques à 37 C jus qu'à durcissement minéraux: #5 + #16 / procédé de production: beige orangé 1393 #5 50 g + HCl 200 ml ou amiante recouverte de HCl / trempage: 1 sem. / séchage sur plaque chauffante: .50 g + .50 g #16 / 871 C / 1 h minéral: #15 J procédé de production: beige orangé 1394 2 g + HCl 5 ml + 20 ml eau / trempage: 4-5 j / séchage sur plaque chauffante minéraux: #50 + #100 f procédé de production: beige orangé 1395 4 g poudre #50 déposés sur une pierre #100 I , 760 C y l h f irradié au rayonnement X à | 64.7 Mrad / couleur de la glacure | # 1396 4 g poudre #50 déposés sur une pierre #100 / 815 C, / 1 h / irradié au rayonnement γ à 64.7 Mrad / couleur de la glaçure minéral: #5 / procédé de production: beige orangé + 1397 3 g + HC1 10 ml + HNO3 15 ml i trempage: 3 j J foncé que le séchage sur plaque chauffante: .50 g + 1 cc beige orangé encre d'Imprimerie blanc transparent J broyage manuel 1 14 surimpressions sur papier blanc glacé / irradié au rayonnement γ à 11.4 Mrad minéral: #5 / procédé de production: 50 g + HCl 200 ml ou amiante recouverte de HCl I trempage: l sem. / séchage sur plaque chauf fante: 4 g t Na2CO3 i g: beige moyen 1398 0# 760 C (léger ton orangé) | beige orangé + 1399 0# 815 C accentué | encore + accentué 1400 0# 871 C # beige orangé + 1401 0# 926 C clair minéral: #5 I procédé de production: beige orangé moyen 1402 2 g + Na2CO3 2 g / 1037 oC / 1 h J irradié au rayonnement électronique à 302,831 rad minéral: #5 / procédé de production: beige orangé moyen 1403 2 g + Na2CO3 2 g / 982 C / 1 h / irradié au rayonnement γ à 190.22 Mrad minéral: #5 I procédé de production: beige orangé moyen 1404 2 g + Na2CO3 2 g J 982 C t l h f irradié au rayonnement électronique à 302,831 rad minéral: #15 I procédé de production: beige orangé moyen 1405 2 g + Na2CO3 2 g / 0#760 C + 1 h à 760 C / irradié au rayonnement γ à 64.7 Mrad minéral: #15 I procédé de production: beige orangé + ac- 1406 2 g + Na2CO3 2 g / 0#760 C + 1 h à 760 C centué, lumineux et / irradié au rayonnement électronique a orangé que le beige 302,831 rad orangé moyen minéral: t5 J procédé de production: 50 g + HCl 200 ml ou amiante recouverte de HCl i trempage: 1 sem. J séchage sur plaque chauf fan te: - 4 g + Na2CO3 2 g: beige orangé foncé 1407 0#704 C | beige orangé foncé 1408 0#760 C dont le ton orangé 1409 0#815 C I va s'accentuant 1410 0#871 C | | - 4 g + Na2CO3 1 g: beige orangé rosé 1411 0#704 oC moyen | | beige orangé (ton 1412 0#982 C jaune) + clair que le beige orangé moyen (ton jaune) # + clair et + jaune 1413 0#1037 C minéraux: #5 + #16 J procédé de production: beige moyen (ton 1414 #5 50 g + HCl 200 ml ou amiante recouverte de orangé rosé intanse) HCl / trempage: 1 sem. / séchage sur plaque chauffante: .50 g + .50 g #16 / 815 C / 1 h minéral: #5 / procédé de production: beige foncé (ton 1415 50 g + HCl 200 ml ou amiante recouverte de HCl orangé rosé) / trempage: 1 sem. / séchage sur plaque chauf fante: 4 g + Na2CO3 2 g / 0# 648 C minéraux: #67 + #98 / procédé de production: beige orangé rosé 1416 2 g + 2 g / 704 C / 1 h / irradié au rayonfoncé nement électronique à 162, 431 rad minéraux: #5 + #53 J procédé de production: beige orangé (ton 1417 1 g + 1 g / 1093 C / 45 min rouge) minéral: *5 / procédé de production: 50 g + HC1 200 ml ou amiante recouverte de HCl i trempage: 1 sem. / séchage sur plaque chauf f ante: - 4 g + Na2CO3 2 g: beige foncé (ton 1418 0#926 C orangé rouille) | beige foncé (ton 1419 0#982 C orangé rouille) / beige (ton orangé rouille et reflet vert olive sombre) # beige foncé (ton 1420 0#1037 C orangé rouille) / vert pomme minbral: #89 ! procédé de production: beige caramel moyen 1421 3 g + 5 g pyrex i broyage manuel I chauf fage: 5 C par min de 0#1245 C + maintien pendant 1 h I refroidissement: 5 0C par min jusqu'à l'air ambiant f le tout en atmosphère d'air naturel / irradiation au rayonnement γ à 4.94 Mrad minéraux: #5 + #93 I procédé de production: beige clair 1422 #5 50 g + HCl 200 ml ou amiante recouverte de HCl / trempage: 1 sem. / séchage sur plaque chauffante: .50 g + .50 g #93 / 871 C / 1 h minéral: #5 I procédé de production: beige clair 1423 50 g + HCl 200 mi ou amiante recouverte de HCl / trempage: 1 sem. / séchage sur plaque chauf fante / 871 C / 1 h minéraux: #5 + 98 I procédé de production: *5 0# 1037 C:50 + HCl 200 mi ou amiante recouverte de HCl / trempage: l sem. I sécha ge sur plaque chauffante: beige clair 1424 2 g + 12 g #98 / 704 C / 1 h # + clair 1425 2 g + 24 g #98 / 704 C / 1 h minéral: #5 J procédé de production: beige 1426 1 g + 27.4 g ciment Portland + 13 cc eau + Na2CO3 1 g / broyage manuel / moulage / durcissement / 0# 1037 C minéraux: #5 + #98 I procédé de production: beige 1427 #5 0# 1037 C:50 g + HCl 200 mi ou amiante recouverte de HCl I trempage: l sem. I séchage sur plaque chauffante: 2 g + 2 g #98 / 260 C / 1 h minéral: #5 / procédé de production: beige 1426 3 g + HCl 25 ml J séchage immédiat sur plaque chauffante: .3 g + 50 cc résine de polyes ter transparente + 1% catalyseur J broyage manuel I moulage I dépât dans un four pour les plastiques à 37 C jusqu'à durcissement minéral: *5 / procédé de production: beige 1429 3 g + HCl 25 ml I trempage: 5 j J séchage dans une étuve à 37 C: .3 g + 50 cc résine de polyester transparente + 1% catalyseur / broyage manuel / moulage / dépôt dans un four pour les plastiques à 37 C pandant 1 h minéral: #15 / procédé de production: beige 1430 0#982 C: 3 g + HCl 25 ml / tempage: 3 j / séchage sur plaque chauffante minéral: #15 / procédé de production: beige 1431 3 g + HCl 10 ml + HNO3 15 ml / trempage: 4-5 j / séchage sur plaque chauffante minéral: i67 / procédé de production: beige i432 poudre finement broyée et chauffée de 0#704 C: 2 g + 50 cc résine de polyes ter transparente + 1% catalyseur I broyage manuel / moulage / durcissement / irradié au rayonnement électronique à 155,082 rad minéral: #67 procédé de production: beige 1433 poudre finement broyée / 0#482 C minéraux: 5 + #16 t procédé de production: beige gris clair 1434 .50 g + .50 g / 871 C I 1 h minéral: #5 / procédé de production: beige gris + foncé 1435 3 g + HF 20 ml / trempage: 24 h / séchage dans que le beige gris une étuve à 37 C / irradié au rayonnement γ clair à 190.22 Mrad minéral: #15 i procédé de production: beige gris moyen 1436 i g + 6.50 g poudre de verre (spruce pine batch) J broyage manuel i dépôt sur une plaque de céramique biscuitée I chauffage dans un four de 0#1000 C en atomsphère normale / re froidissement lent au four minéral: #15 / procédé de production: beige gris clair 1437 20 g + NaOH 20 g / 0#982 C minéral: #67 / procédé de production: beige gris moyen 1438 .45 g + 5 g @ pyrex / broyage manuel i chauf (léger reflet orangé) fage: 5 C par min de 0#1245 C + maintien pendant l h / refroidissement: 5 C par min jusqu'à l'air ambiant f le tout en atmosphère d'air naturel / irradiation au rayonnement γ à 9.88 Mrad minéral: #5 I procédé de production: 50 g + HCl 200 ml ou amiante recouverte de HCl i trempage: l sem. / séchage sur plaque chauf fante: 4 g + Na2CO3 4 g: beige gris (léger 1439 0 760 C ton orangé rouget # beige gris (léger 1440 0#815 C ton orangé rouge} I vert turquoise clair minéraux: #5 + #26 / procédé de production: beige brun 1441 1 g + 1 g / 1093 C / 45 min minéraux: #5 + #68 / procédé de production: beige brun 1442 1 g + 1 g / 1093 C / 45 min minéraux: #5 + #94 / procédé de production: beige brun 1443 1 g + 1 g / 1093 C / 45 min minéraux: #5 + *91 / procédé de producti'on: beige brun 1444 1 g + 1 g / 1093 C / 45 min (reflet cristallin) minéraux: #5 + *98 I procédé de production: beige brun foncé 1445 *5 50 g + HCl 200 ml ou amiante recouverte de (ton rosé) HCl / trempage: 1 sem. / séchage sur plaque chauffante: .50 g + .50 g #98 / 926 C / 1 h minéral: #6 I procédé de production: brun chamois 1446 250 g + HCl 1650 mI dans un bêcher de 2000 ml ou amiante recouverte de HCl dans un contenant en hauteur J trempage: 1 sem. ! séchage sur plaque chauffante / formation de 2 couche de couleurs superposés / la couche en profondeur est chauffée à 537 C / 1 h minéraux: #S + #98 / procédé de production: brun chamois 1447 #6 250 g + HCl 1650 ml dans un bêcher de 2000 ml ou amiante recouverte de HCl dans un conte nant en hauteur / trempage: 1 sem. I séchage sur plaque chauffante / formation de 2 couches de couleurs superposées / la couleur en pro fondeur: 2 g + 2 g #98 / 537 C / 1 h minéral: #15 / procédé de production: brun chamois + 1448 0#760 C: 3 g + @ HNO3 25 ml I trempage: 3 j / clair que le brun séchage sur plaque chauffante: .3 g + 50 cc chamois moyen résine de polyester transparente + 1% catalyseur I broyage manuel / moulage I durcissement I irradié au rayonnement électronique a 155,082 rad minéraux:#16 +#53 +#98 /procédé de production: brun violet 1449 #53 0# 760 C: 8 g + 96 g #98 / 815 C / 1 h: blanchi .50 g + .50 g #16 / broyage minéraux:#16 +#53 +#98 /procédé de production: brun violet + foncé i450 #53 0# 760 C: B g + 96 g #98 / 815 C I 4 h: et intense que le .50 g + .50 g #16 / broyage / irradié au brun violet blanchi rayonnement γ à 602.804 Mrad minéraux: #53 + #98 / procédé de production: brun (léger ton 1451 2 g + 2 g / 648 C / 1 h violet) minéraux: #53 + #98 / procédé de production: #53 0# / 60 C: rouge indien (ton 1452 2 g + 2 g #98 / 760 C / 1 h violet) | | qui évolue vers le 1453 2 g + 12 g #98 / 760 C / 1 h brun violet 1454 2 g + 24 g #98 / 760 C J l h I 1455 2 g + 7 9 #98 J 815 C / i h + sombre [brun] 1456 2 g + 6 g #98 / 815 C / 1 h # brun violet encore 1457 2 g + 24 g #98 / 815 C / 1 h + sombre minéraux: #53 +#93 +#98 /procédé de production: brun (léger ton 1458 #53 0#760 C: 8 g + 96 g #98 / 815 C / 1 h: violet) + påle que .50 g + .30 g #93 / broyage / irradié au le brun violet foncé rayonnement Y à 602.804 Mrad minéral: #40 / procédé de production: brun foncé (reflet 1459 1 g + 1 cc peinture émail synthétique blanc violet) transparent pour l'auto / broyage manuel / ap pliration sur une pièce de tôle à carosserie mesurant 1" x 1" / irradié au rayonnement Y à 102.4 Mrad minéraux: #53 + #98 í procédé de production: brun violet foncé l460 - *53 0# 760 OC. 2 g + 6 g #98 X 704 C / 1 h 1461 - 2 g i53 + 2 g #98 f i60 C / l h # 1462 - #53 0# 760 C: 8 g + 96 g #98 / 815 C / 1h # 1463 - .50 g + .50 g / 871 C / 1 h minéraux: #53 +#93 +#98 / procédé de production: brun foncé (léger 1464 #53 0# 760 C: 8 g + 96 g #98 / 815 C / 1 h: ton violet) .50 g + .50 g #93 / broyage minéraux: #53 + #76 f procédé de production: brun violet foncé 1465 1 g *53 + .50 g #76 J 0# 1093 C | 1466 1 g #53 + 1 g #76 / 0# 1093 C # 1467 1 g #53 + 1.50 g #76 / 0# 1093 C minéraux: #53 + #98 / procédé de production: brun violet + foncé 1468 2 g + 2 g / 760 C / 1 h / irradié au rayonque la brun violet nement γ à 424.7 Mrad minéraux: #53 + #76 / procédé de production: brun violet foncé 1469 1 g + 1 g / 1010 C / 30 min (ton rouge) minéraux: #57 + *58 / procédé de production: brun violet (ton 1470 1 g #58 + 2 g #57 / 0# 926 C gris) minéraux: #16 + #53 J procédé de production: tête morte + accen- 1471 .50 g #53 + 1.50 g #16 / 0# 871 C tué que tête morte clair minéraux: #53 + #93 / procédé de production: tête morte + foncé 1472 .50 g + .50 g / 926 C / 1 h / irradié au que tête morte accentué rayonnement γ à 425.65 Mrad minéraux: #53 + #93 / procédé de production: tête morte sombre 1473 .50 g #53 + 1 g #93 / 0# 1148 C (ton violet) minéraux: #53 + #98 / procédé de production: tête morte foncé 1474 #53 0# 760 C: 8 g + 96 g #98 / 815 C / 1 h: (ton violet purpurin .50 g + .50 g #98 / 871 C / 1 h accentué) minéraux: #53 +#93 +#98 /procédé de production: tête morte foncté 1475 #53 0#760 C: 8 g + 96 g #98 / 815 C / 1 h: (ton violet rosé) .50 g + .50 g #93 / 871 C / 1 h minéraux: #53 + #93 / procédé de production: tête morte accentué 1476 .50 g + .50 g / 926 C / 1 h (ton violet rouge) minéraux: #16 + #53 / procédé de production: tête morte (ton 1477 .50 g #53 + 1 g #16 / 0# 260 C lilas rosé accentué) | tête morte (ton 1478 .50 g #53 + 1 g #16 / 0# 648 C lilas rouge 1479 .50 g #53 + 1 g #16 / 0# 704 C accentué) | tête morte moyen 1480 .50 g #53 + 1 g #16 / 0# 871 C (léger ton rosé) | tête morte clair 1481 .50 g #53 + 1.50 g #16 / 0# 760 C (reflet rose violet) | tête morte moyen 1482 .50 g #53 + .50 g #16 / 0# 760 C (ton rose violet) 1483 .50 g #53 + .50 g #16 / 0# 871 C | tête morte (ton 1484 1 g #53 + .50 g #16 / 0# 648 C rouge) | | tête morte (ton 1485 1 g #53 + .50 g #16 / 0# 704 C rouge violet) 1486 1.50 g #53 + .50 g #16 / 0# 704 C # 1487 1.50 g #53 + 1 g #16 / 0# 704 C minéraux: #53 + #93 / procédé de production: tête morte moyen 1488 .50 g + .50 g / 871 C / 1 h (ton rouge violet) # + accentué et rouge 1489 irradié au rayonnement γ à 64.7 Mrad minéraux: #16 + #53 / procédé de production: tête morte clair 1490 1.50 g #53 + 1 g #16 / 0#260 C (ton brun) | tête morte clair 1491 1.50 g #53 + 1 g #16 / 0#648 C (ton rouge) | tête morte (ton 1492 1 g #53 + .50 g #16 / 0#260 C brun) | | tête morte (ton 1493 1 g #53 + .50 g #16 / 0#593 C rouge) | | tête morte (ton 1494 1.50 g #53 + .50 g #16 / 0#260 C brun) | # tête morte (ton 1495 1.50 g #53 + .50 g #16 / 0#648 C rouge) minéraux: #53 + #93 / procédé de production: tête morte (ton 1496 .50 g #53 + 1.50 g #93 / 0# 1148 C gris à reflet violet) minéraux: #50 + #100 / procédé de production: brun clair (léger 1497 2 g #50 + Na2CO3 2 g / dépôt sur la pierre ton vert) #100 / 760 C / 1 h minéral: #5 / procédé de production: brun orangé påle 1498 3 g + HNO3 100 ml / trempage: 24 h / séchage | sur plaque chauffante # + påle 1499 + 0#482 C minéral: #15 / procédé de production: brun orangé moyen 1500 1 g + 5 g / pyrex / broyage manuel / chauf fage: 5 C par min de 0#245 C + maintien pendant 1 h / refroidissement: 5 C par min jusqu'à l'air ambiant / le tout en atmosphère d'air naturel minéral: #15 / procédé de production: brun orangé 1501 0#815 C: 3 g + HCl 15 ml + HNO3 10 ml / trempage: 3 j / séchage sur plaque chauffante: .30 g + 50 cc résine de polyester transpa rente + 1% catalyseur / broyage manuel / moulage / durcissement / irradié au rayonne ment électronique à 155,082 rad minéral: #5 / procédé de production: brun orangé moyen 1502 2 g + Ha2CO3 2 g / 0#871 C + 1 h à 871 C minéral: #5 / procédé de production: brun orangé + foncé 1503 2 g + Na2CO3 2 g / 1037 C / 1 h / irradié et intense que brun au rayonnement γ à 550.22 Mrad orangé moyen minéral: #5 / procédé de production: brun orangé foncé 1504 5 g + HNO3 80 ml / trempage: 2 sem. / séchage sur plaque chauffante minéraux: #6 + #98 / procédé de production: brun orangé foncé 1505 #6 250 g + HCl 1650 ml dans un bécher de 2000 ml ou amiante recouverte de HCl dans un conte nant en hauteur / trempage: 1 sem. / séchage sur plaque chauffante / formation de 2 couches de couleurs superposées 1 la couche en profon deur: 2 g + 2 g #98 / 704 C / 1 h / irradi6 au rayonnement γ à 555.92 Mrad minéral: #50 J procédé de production: brun orangé foncé 150b .45 g + 6.50 g poudre de verre (spruce pine (reflet vert batch) I broyage manuel I dépôt sur une plaque localisé) de céramique biscuitée i chauffage dans un four de 0#1000 C en atmosphère normale / re froidissement lent au four minéral: #6 / procédé de production: brun orangé très 1507 pierre recouverte de HCl 20 ml I trempage: foncé sem. / irradiée au rayonnement γ à 5.7 Mrad / séchage sur bain de sable minéraux: *5 + i98 / procédé de production: brun or angé moyen 1508 .50 g + .50 g / broyage / irradié au rayonne (léger ton vert) ment γ à 614.204 Mrad minéral: #50 minéral: #6 f procédé de production: brun rouille / 1515 4 9 + HNOs 50 ml J trempage: 4 sem. f séchage bleu (léger reflet sur plaque chauffante vert) minéral: #50 i procédé de production: 4 g poudre déposés sur une pièce d'acier inoxydable mesurant 1 x i brun caramel 1516 815 C / 20 min / retrait immédiat + foncé 1517 871 C / 20 min / retrait immédiat minéral: *5 I procédé de production: brun caramel foncé 1518 5 g + HNO3 80 mi I trempage: 2 sem. i séchage sur plaque chauffante: .50 g + Na2CO3 .50 g / 982 C / 1 h minéraux: #50 + #98 i procédé de production: 10 g + 10 g J broyés et répartis sur porcelaine: brun caramel foncé 1519 0# 815 C | brun caramel (ton 1520 0# 871 C jaune orangé, reflet vert) + clair que le foncé # beaucoup + intense 1521 0# 926 C minéral: #50 i procédé de production; i g + Na2CO3 l g I broyés et répartis sur porcelaine: brun caramel orangé 1522 0# 926 C # 1523 0# 1037 C minéral: #84 f procédé de production: brun ambré + foncé 1524 pierre enrobée de pâte / 65 C / 2 h i irraque brun ambré clair diation immédiate à l'état chaud au rayonne ment γ à 2.26 Mrad minéral: #84 j procédé de production: brun ambré encore 1525 pierre enrobée de pâte / 65 OC / 2 h i re + foncé froidissement immédiat à -20 C i 2 h / puis, irradiation alors que la pierre enrobée est à -20 C au rayonnement γ à 2.26 Mrad minéral: #84 I procédé de production: brun ambré 1526 pierre chauffée à 65 C i 2 h f dépôt immé diat à -20 C / 2 h / irradiation immédiate à -20 C au rayonnement γ à 2.26 Mrad minéral: i34 i procédé de production: brun ambré (reflet 1527 pierre chauffée à 65 oC J 2 h I refroidie projaune) gressivement à l'air ambiant / puis, irradia tion au rayonnement γ à 2.26 Mrad minéraux: #50 + #98 f procédé de production: lu g + 10 g J broyés et répartis sur porcelaine: brun ambré (ton 1528 0# 1093 C jaune orangé) # brun ambré (ton 1529 0# 1121 C jaune orangé vert) minéral: #84 / procédé de production: brun ambré (reflet 1530 pierre chauffée à 65 C / 2 b f dépôt imméorangé) diat dans la laine minérale et irradiation à l'état chaud au rayonnement γ à 2.26 Mrad minéral: t5 ! procédé de production: brun ambré foncé 1531 0# 1037 C:50 g + HCl 200 ml ou aminate recou (ton rouge) verte de HCl I trempage: 1 sem. / séchage sur plaque chauffante: 1 g + 5 g pyrex I broyage manuel i chauffage: 5 C par min jusqu'à 1245 C + maintien pendant i h I refroidisse ment: 5 C par min jusqu'à l'air ambiant J le tout en atmosphère d'air naturel / irradiation au rayonnement γ à 9.88 Mrad minéraux: #30 + #98 / procédé de production: brun ambré rouge 1532 10 g + 10 g / broyés et répartis sur la (ton jaune accentué) porcelaine / 0# 982 C minéral: #84 1 procédé de production: brun ambré clair 1533 pierre enrobée de pâte / 65 oC / 2 h J re (ton gris) froidissement à l'air ambiant / irradiation au rayonnement γ à 2.26 Mrad minéral: 5 / procédé de production: brun rosé très, 1534 0# 1037 C: 50 g + HCl 200 ml ou amiante recoutrès clair verte de HCl / trempage: 1 sem / séchage sur plaque chauffante: .50 g + Na2CO3 .50 g / 982 C / 1 h minéraux: #6 + #98 / procédé de production: #6 250 g + HCl 1650 ml dans un bécher de 2000 ml ou amiante recouverte de HCl dans un conte nant en hauteur / trempage: l sem. / séchage sur plaque chauffante I formation de 2 couches de couleurs superposées / la couche en prof on deur: brun rosé clair 1535 2 g + 2 g #98 / 260 C/ 1 h # 1536 2 g + 2 g #98 / 704 C / 1 h minéraux: #5 + #98 / procédé de production: brun rouge moyen 1537 #5 50 g + HCl 20 ml ou amiante recouverte de HCl J trempage: l sem. f séchage sur plaque chauf fante: 1 g + Na2CO3 1 g + 3 g #98 / 926 C / 1 h minéraux: #53 + #98 / procédé de productIon: brun (léger ton 1538 #33 0# 760 C: 8 g + 96 g #98 / 815 C / 1 h rouge violet) + / irradié au rayonnement Y à 424.7 Mrad clair que le foncé minéraux: #53 + *93 / procédé de production: brun (ton rouge 1539 #53 0# 760 C: 2 g + 12 g #98 / 704 C / 1 h violet) + clair que le foncé t + rouge 1540 #53 0# 760 C: 2 g + 24 g #98 / 904 C / 1 h minéraux: *6 + #98 I procédé de production: #6 250 g + HCl 1650 ml dans un bécher de 2000 ml ou amiante recouverte de HCl dans un con tenant en hauteur / trempage: l sem. J séchage sur plaque chauffante J formation de 2 couches de couleurs superposées: brun (ton rouge 1541 - la couleur de surface: 2 g + 2 g #98 J violet) + clair 704 C / l h I irradiation au rayonnement Y que le foncé à 195.92 Mrad 4' brun (ton rouge 1542 - la couleur en profondeur: 2 g + 2 g #98 1 violet) + clair 704 C / 1 h que le foncé minéral: #50 / procédé de production: brun foncé (ton 1543 .45 g + 5 g pyrex / broyage manuel i chaufpurpurin) fage: 5 C par min de 031245 C + maintien pendant l h / refroidissement: 5 C par min jusqu'à l'air ambiant I le tout en atmosphère d'air naturel / irradiation au rayonnement # à 9.88 Mrad minéral: #67 I procéde de production: brun foncé liéger 1544 fine poudre 0# 704 C + 4 h à 704 C: 1 g + ton purpurin) 5 g pyrex J broyage manuel i chauffage: 5 C par min de 0#1245 C + maintien pendant 1 h / refroidissement: 5 C par min jusqu'à l'air ambiant J le tout en atmosphère d'air naturel / irradiation au rayonnement γ à 9.88 Mrad minéral: #57 I procédé de production: teinte brune 1545 pierre irradiée au rayonnement laser UV pen I dant 0.5 min sur une surface de 0.04 cm2 avec i une énergie laser 0.160 Joule ayant un flux de | 1.3 x 10a W f cm2 pour donner une énergie 1 totale de 96 Joules t teinte brune 1546 pierre irradiée au rayonnement laser UV pen dant 10 min sur une surface de 0.025 cm2 avec une énergie laser 0.180 Joule ayant un flux de 2.4 X 108 W / cm2 pour donner une én@rgie totale de 2,160 doules minéraux: #5 + #93 / procédé de production: brun pâle 1547 *5 50 g + HCl 200 ml ou amiante recouverte de HCl I trempage: l sem. I séchage sur plaque chauffante: .50 g + .50 g #93 1 irradié au rayonnement Y à 614.204 Mrad minéraux: #6 + #98 I procédé de production: brun clair 1548 #6 250 g + HCl 1650 mi dans un bêcher de 2000 ml ou amiante recouverte de HCl dans un conte nant en hauteur J trempage: 1 sem. ! séchage sur plaque chauffante I formation de 2 couches de couleur superposées / la couleur en profon deur: 2 g + 24 g #98 / 704 C / 1 h minéraux: #50 + #100 / procédé de production: brun clair 1549 2 g #50 + Na2CO3 2 g / dépôt sur une pierre #100 / 815 C / 1 h minéral: #50 / procédé de production: brun 1550 4 g poudre déposés sur une pièce de laiton mesurant 1 " x 1 " / 760 C / 20 min I refroi- dissement lent au four # brun 1551 4 g poudre déposés sur une pièce de tôle galvanisée mesurant 1" X 1" / 760 C / 20 min / refroidissement lent au four minéral: #15 / procédé de production: brun moyen 1552 3 g + HNO3 25 mi J trempage: 4-5 j I séchage sur plaque chauffante # + clair 1553 3 g + HNO3 20 ml / trempage: 4-5 / séchage sur plaque chauffante minéral: t5 I procédé de production: brun prononcé 1554 0# 1037 C:50 g + HC1 200 mi ou amiante recou verte de HCl / trempage: 1 sem. / séchage sur plaque chauffante / 0# 1037 C minéral: #15 I procedé de production: brun foncé 1555 irradié au rayonnement Y à 484.704 Mrad minéraux: #15 + #26 / procédé de production: brun fonc6 1556 1 g + 1 g / 1093 C / 45 min minéraux: #6 + #98 / procédé de production: brun noir 1557 1 g + 1 g + Na2CO3 1 g / 871 C / 1 h minéral: #6 / procédé de production: ocre brune clair 1558 2 g + Na2CO3 2 g 0# 760 C + 1 h à 760 C (reflet vert) minéral: #6 I procéde de production: ocre brune (ton 1559 2 g + Na2CO3 2 g / 704 C / 1 h / irradié au orangé) rayonnement γ à 190.22 Mrad minéral: #50 / procédé de production: ocre brune (ton 1560 1 g + Na2CO3 1 g / broyés et répartis sur la rouge) porcelaine / 0# 982 C minéral: #5 1 procédé de production: brun chocolat au 1561 2 g + Na2CO3 2 g J 0t926 OC + i h à 926 C lait moyen (ton rosé) I irradié au rayonnement Y à 550.22 Mrad minérau: #5 + #98 1 procédé de production: brun chocolat au 1562 #5 5 5 g + H2SO4 100 mi / trempage: 2 sem. / lait moyen (léger séchage sur plaque chauffante: 2 g + 2 g #98 f ton rosé) 704 C / 1 h / irradié au rayonnement γ à 550.22 Mrad minéraux: #5 + #98 I procédé de production: brun chocolat au 1563 #5 50 g + HCl 200 ml ou amiante recouverte lait moyen (ton gris; de HC1 / trempage: 1 sem. J séchage sur piaque chauffante: 3 g + Na2CO3 1 g + 1 g #98 / 926 C / 1 h minéral: #5 / procédé de production: brun chocolat au 1564 5 g + H2SO4 100 mi / trempage: 2 sem. i lait moyen (léger séchage sur plaque chauffante / irradié au ton gris) rayonnement γ à 550.22 Mrad minéral: #6 i procédé de production: brun chocolat 1565 250 g + MC1 1650 ml dans un bécher de 2000 ml ou amiante recouverte de HCl dans un contenant en hauteur f trempage: 1 sen. / séchage sur plaque chauffante i formation de 2 couches de couleurs superposées / la couche en profon deur:260 C / 1 h minéral: #5 / procédé de production: brun chocolat 1566 5 g + HC1 200 mi ou amiante recouverte de HC1 moyen i trempage: 1 sem. / séchage sur plaque chauf fante: .50 g + Na2CO3 .50 g + HNO3 40 mi / trempage: 5 j / séparation du liquide et du solide / séchage sur bain de sable / irradié au rayonnement γ à 424.7 Mrad minéraux: #6 + #98 / procédé de production: brun chocolat 1567 *6 250 g + HCl 1650 ml dans un bêcher de 2000 foncé ml ou amiante recouverte de HCl dans un conte nant en hauteur f trempage: i sem. f séchage sur plaque chauffante / formation de 2 couches de couleurs superposées i la couche de surfa ce: 2 g + 2 g #98 / 815 C / 1 h / irradié au rayonnement γ à 550.22 Mrad minéral: #15 J procédé de production: brun chocolat 1568 0# 926 C / irradié au rayonnement γ à 424.7 foncé Mrad minéral: #74 / procédé de production: brun chocolat foncé 1569 1 g + 5 g pyrex J broyage manuel / chauf [zones orange vif fage: 5 C par min de 0t1245 C + maintien (ton jaune)] pendant 1 h / refroidissement: 5 C par min jusqu'à l'air ambiant / la tout en atmosphère d'air naturel minéral: #50 / procédé de production: 27.4 g ciment Portland + 13 cc eau i broyage manuel / moulage / dépôt immédiat de 1 g poudre sur le ciment humide / durcisse ment J rajout de 5 g poudre sur le ciment séché: brun chocolat foncé 1570 0#926 C # + foncé 1571 0#982 C minéral: #50 / procédé de production: 1 g poudre intégré à la masse de 27.4 g de .ciment Portland + 13 cc d'eau f broyage manuel f moulage / durcissement J rajout de 5 g de poudre sur le ciment séché: brun chocolat foncé 1572 0#926 C # + foncé 1573 0#982 C minéral: #50 j procédé de production: brun chocolat foncé 1574 4 g poudre déposés sur une plaque d'acier inoxydable et chauffés à 1093 C / 45 min minéraux: #26 + #50 / procéd6 de production: brun chocolat foncé 1575 .75 g #50 + .95 g #26 sont broyés et déposés sur une plaque d'acier inoxydable et chauffés à 1093 C / 45 min minéraux: #50 + #68 / procédé de production: brun chocolat foncé 1576 .75 g *50 + 25 g #68 sont broyés et déposes sur une plaque d'acier inoxydable et chauffés à 1093 C / 45 min minéral: #24 / procédé de production: orange jaune très 1577 1 9 + 5 g pyrex f broyage manuel / chauffage: vif / brun chocolat 5 or par min de 0#1245 C + maintien pendant très foncé 1 h I refroidissement: 5 C par min jusqu'à l'air ambiant / le tout en atmosphère d'air naturel / irradiation au rayonnement γ à 9.88 Mrad minéral: #67 J procédé de production: brun chocolat foncé 1578 poudre: 0# 704 C + 4 h à 704 C: 1 9 + 5 9 (ton purpurin' pyrex I broyage manuel / chauffage: 5 C par min de 0#1245 C + maintien pendant 1 h / refroidissement: 5 C par min jusqu'à l'air ambiant / le tout en atmosphère d'air naturel / irradiation au rayonnement γ à 9.88 Mrad minéral: #50 / procédé de production: brun chocolat (ton 1579 1 g + 5 g pyrex / broyage manuel / chauffaambre rouge) très ge: 5 C par min de 0#1245 C + maintien: l h foncé / refroidissement: 5 C par min jusqu'd l'air ambiant / le tout en atmosphère d'air naturel / irradiation au rayonnement γ à 9.88 Mrad minéral: t30 I procédé de production: orange rouge très vif / 1580 1 g + 5 g pyrex / broyage manuel y chauffabrun chocolat (ton ge: 5 C par min de 0t1245 C + maintien: l h orange très foncé / refroidissement: 5 C par min jusqu'à l'air ambiant / le tout en atmosphère d'air naturel / irradiation au rayonnement # à 9.88 Mrad minéral: #50 J procédé de production: brun chocolat moyen 1581 1 g + Na2CO3 1 g / broyés et répartis sur la (léger ton rouge) porcelaine / 0# 871 C minera: #6 J procédé de production: brun chocolat foncé 1582 4 g + HNO3 50 ml / trempage: 4 sem. / séchage (ton gris) sur plaque chauffante / irradié au rayonnement γ à 550.22 Mrad minéral: #50 / procédé de production: brun chocolat foncé 1583 l g + 5 g pyrex i broyage manuel f chauffa (ton gris et reflet ge: 5 C par min de 0t1245 C + maintien penorangé) dant I h / refroidissement: 5 C par min jus qu'à l'air ambiant / le tout en atmosphère d'air naturel minéral: i89 i procédé de production: terre d'ombre brûlée 1584 3 g + 5 g pyrex I broyage manuel I chauffamitoyen entre le ge: 5 C par min de 0#1245 C + maintien penmoyen et le foncé dant l h i refroidissement: 5 C par min jus qu'à l'air ambiant / le tout en atmosphère d'air naturel minéral: #89 / procédé de production: terre d'ombre brûlée 1585 environ 150 g de pâte de verre (sodalime) est mitoyen entre le collecté à l'état de fusion dans la fournaise moyen et le foncé (1200 C) sur une tige de métal I i g #89 est saupoudré sur le verre, puis le tout est réintroduit dans la fournaise et fondu' à la flamme à 1200 C / puis, la collecte est dé tachée de la tige de métal í irradiation au rayonnement γ à 9.88 Mrad minéral: t5 / procédé de production: brun gris clair 1586 l g + 6.50 g poudre de verre (spruce pine batch) / broyage manuel / dépôt sur une plaque de céramique biscuitée i chauffage dans un four de 0#1000 C en atmosphère normale / re froidissement lent au four minéraux: #6 + #98 i procédé de production: brun gris clair 1587 #6 250 g + HCl 1650 ml dans un bécher de 2000 ml ou amiante recouverte de HCl dans un conte nant en hauteur / trempage: 1 sem. i séchage sur plaque chauffante / formation de 2 couches de couleur superposées / la couleur en pro fondeur: 2 g + 6 g #98 / 704 C / 1 h minéral: #5 / procédé de production: brun gris + foncé 1588 0# 871 C: l g + l cc encre d'imprimerie que le clair blanc transparent / broyage mécanique / 1 im pression sur papier blanc glacé / irradié au rayonnement γ à 22.8 Mrad minéral: #50 i procédé de production: brun gris foncé 1589 2 g + Na2CO3 2 g / 760 C / 1 h / irradié au rayonnement γ à 424.7 Mrad minéral: #5 / procédé de production: gris beige + clair 1590 2 g + Na2CO3 2 g / irradié au rayonnement # à que le gris beige clair 550.22 Mrad minéral: #5 / procédé de production: gris beige clair 1591 3 g + HF 20 ml / trempage: 24 h / séchage dans une étuve à 37 C minéral: #5 / procédé de production: gris beige 1592 poudre irradiée au rayonnement #: 484.704 Mrad minéral: #5 / procédé de production: gris beige 1593 0#537 C minéraux: #5 + #98 / procédé de production: gris beige 1594 .50 g + .50 g + Na2CO3 .50 g / 871 C / 1 h minéraux: #5 + #93 / procédé de production: gris beige 1595 .50 g + .50 g / 871 C / 1 h minéral: #5 / procédé de production: gris beige (léger 1596 0# 537 C: 1 g + 1 cc encre d'imprimerie ton vert) blanc transparent / broyage mécanique / 1 im pression sur papier blanc glacé / irradié au rayonnement γ à 22.8 Mrad minéral: #67 / procédé de production: poudre finement broyée et chauffée à: gris brun très clair 1597 760 C / 1 h à éclat métallique | + foncé | 1598 815 C / 1 h | 1599 0#815 C # encore + foncé 1600 0#871 C minéral: #15 / procédé de production: gris brun clair 1601 3 g + HF 20 ml / trempage: 24 h / séchage dans une étuve à 37 C minéral: #5 / procédé de production: gris (léger ton 1602 3 g + H2SO4 20 ml / trempage: 24 h / séchage brun) sur plaque chauffante minéraux: #50 + #100 / procédé de production: gris brun 1603 dépôt de 4 g poudre #50 sur une pierre #100 / 760 C / 1 h / irradié au rayonnement γ à 424.7 Mrad / couleur de la glaçure minéral: #67 / procédé de production: gris brun 1604 poudre finement broyée + chauffée de 0#593 C: .50 g + H2SO4 15 ml / trempage: 2 j / séchage lent sur plaque chauffante: .07 g + 6 cc polymer à béton + 0.18 cc catalyseur + 1.5 millième de g de cobalt 6% + 2 g ciment Port land / broyage manuel / moulage / durcissement / irradié au rayonnement γ à 18.85 Mrad minéral: #15 / procédé de production: gris brun moyen 1605 3 g + H2SO4 25 ml / trempage: 24 h / séchage sur plaque chauffante minéral: #15 J procédé de production: gris brun moyen 1606 15 g + H3PO4 100 ml / trempage: 3 sem. / séchage sur plaque chauffante (hum.) minéral: #67 J procédé de production: gris brun mitoyen 1607 poudre finement broyée et irradiée au rayonneentre le moyen et ment γ à 484.704 Mrad le foncé minéral: #67 J procédé de production: gris brun (reflet 1608 poudre finement broyée + chauffée de 0# 704 C: jaune vert) .20 g + 50 cc résine de polyester transpa rente + 1% catalyseur J broyage manuel / moulage / durcissement / irradié au rayonne ment électronique à 305,082 rad minéraux:#53 +#93 +#98 /procédé de production: gris brun (ref let 1609 2 g #53 + 1 g #98 + I g *93 / 815 OC I 1 h rosé violet) + foncé que le moyen gris brun moyen 1610 2 g #53 + 1 g #98 + 2 g *93 / 815 C J 1 h (reflet rosé violet) minéraux:#16 +#53 +#98 /procédé de production: gris brun moyen 1611 i g #53 + 2 g #98 + I g #16 J 871 C j 1 h (reflet rosé violet) | # 1612 1 g #53 + 1 g #98 + 2 g #16 / 871 C / 1 h minéral: #77 / procédé de production: gris (ton lilas 1613 0# 1037 C:.50 g + HNO3 100 ml / trempage: 4 prononcé avec ans / séchage sur plaque chauffante reflet rosé) minéral: #38 / procédé de production: gris violet (moirage 1614 1 g + 5 g pyrex / broyage manuel I chauffavert olive) + ge: 5 C par min de 0#1245 C + maintien penaccentué dant 1 h I refroidissement: 5 C par min jus qu'à l'air ambiant J le tout en atmosphère d'air naturel / irradiation au rayonnement γ à 9.88 Mrad minéral: #6 J procédé de production: gris vert 1615 25G g + HC1 1650 ml dans un bécher de 2000 ml ou amiante recouverte de HCl dans un contenant en hauteur I trempage: 1 sem. 1 séchage sur plaque chauffante J formation de 2 couches de couleurs superposées J la couche de surface: irradié au rayonnement électronique 162,431rad minéral: #67 / procédé de production: gris vert 1616 poudre finement broyée + chauffée de 0# 593 C: .50 g + HNOs 15 ml / trempage: 2 j J séchage lent sur plaque chauffante: .20 b + 50 cc résine de polyester transparente + 1% cata lyseur / broyage manuel / moulage i durcisse ment / irradié au rayonnement électronique à 155,082 rad minéral: #67 / procédé de procédé de production: gris vert 1617 3 g de poudre finement broyée + HNO3 30 ml / trempage: 3 j / séchage sur plaque chauffante: .07 g i 6 cc polymer à béton + 0.18 cc catalyseur + 1.50 millième de g de cobalt 6% + 2 g ciment Portland ; broyage manuel J mou lage / durcissement / irradié au rayonnement γ à 18.85 Mrad minéraux: 5 + #93 / procédé de production: gris jaune très 1618 #5 50 g + HCl 200 ml ou amiante recouverte de clair I HCl / trempage: 1 sem. / séchage sur plaque | chauffante: .50 g + .50 g #93 / broyage | # 1619 irradié au rayonnement γ à 63.984 Mrad minéral: #5 / procédé de production: gris (ton jaune 1620 pierre irradiée au rayonnement γ à 65.704 Mrad + accentué) minéral: #15 I procédé de production: gris clair (reflet 1621 20 g + HaOH 20 g / 0#955 C vert) minéral: #67 / procédé de production: gris très clair, à 1622 pierre de ' g recouverte de 20 ml HN03 I treméclat métallique page: sem. / irradiée au rayonnement s à blanc 11.4 Mrad / séchage sur bain de sable / cou leur de la pierre minéral: #50 / procédé de production: gris 1623 dépôt de 4 g poudre sur une pièce d'alumi- nium mesurant 1" X 1 " / 760 C / 1 h / re froidissement lent au four minéral: t50 / procédé de production: gris / brun / 1624 1 g + Na2CO3 1 g I broyés et répartis dans des vert couvercles de creusets de porcelaine / 0#704 C minéraux #50 + 98 / procédé de production: gris 162 minéral: #5 / procédé de production: gris métallique 1627 pierre enrobée de påte à pain / 0# 704 C foncé minéral: #5 / procédé de production: gris métallique + 1628 poudre finement broyée et irradiée au rayonnefoncé que le gris ment γ à 124.704 Mrad métallique foncé minéral: #106 / procédé de production: gris métallique 1629 3 g + 5 g pyrex / broyage manuel J chauffa {reflet bleu) + ge: 5 C par min de 0#1245 C + maintien pensombre que le gris dant 1 h i refroidissement: S C par min jusmétallique clair qu'à l'air ambiant / le tout en atmosphère d'air naturel / irradiation au rayonnement γ à 9.88 Mrad minéraux: #50 + *98 / procédé de production: gris métallique 1630 10 g + 10 g / broyés et répartis dans des coufoncé (ton bruni vercles de creusets de porcelaine i 0# 648 C minéral: #5 / procédé de production: gris fer moyen 1631 0# 1037 C:50 g + HCl 200 ml ou amiante recou verte de HCl / trempage: l sem. / séchage sur plaque chauffante: 1 g + 5 g pyrex J broya ge manuel i chauffage: 5 C par min de 0#1245 C + maintien pendant l h J refroidis sement: 5 C par min jusqu'à l'air ambiant / le tout en atmosphère d'air naturel minéral: #6 J procédé de production: a) gris fer foncé 1632 4 g + H3PO4 50 ml i trempage 2 sem. i séchage b) brun ambré sur plaque chauffante (hum.) / couleur du a) solide b) liquide minéral: #67 i procédé de production: gris fer moyen 1633 poudre finement broyée + chauffée de Ct 593 C (reflet bleu indigo) .50 g + HCl 15 ml / trempage: 2 j / séchage sur plaque chauffante: .15 g + 16 cc poly mer à béton + 0.l8 cc catalyseur + 1.50 millième de g cobalt 6% + 2 g ciment Portland / broyage manuel / moulage i durcis sement J irradié au rayonnement γ a 18.85 Mrad minéral: #67 / procédé de production: gris fer moyen 1634 2 g + Na2CO3 2 g / 0# 482 C + 1 h à 482 C (reflet vert / irradié au rayonnement électronique à localisé) 302,831 rad minéral: #67 J procédé de production: pierre enrobée de pâte à pain et chauffée à: gris noir 1635 871 C J 30 min # + noir 1636 871 C / 1:30 h minéral: #67 / procédé de production: gris noir 1637 pierre enrobée de pâte à pain i 871 C i 30 min: 1'9 g + HNO3 80 mi f trempage: 1 sem. f séchage sur plaque chauffante / maintien de l'état d'ébullition jusqu'au séchage complet / couleur de la pierre minéral: #67 f procédé de production: gris noir 1638 pierre irradiée au rayonnement laser UV pen dant 4 min sur une surface de 0.40 cm2 avec une énergie laser de 0.180 Joule ayant un flux de 1.3 X 107 W / cm2 pour donner une énergie totale de 432 Joules minéral: f J procédé de production: gris noir accentué 1639 pierre irradiée au rayonnement Y à 604.53 Mrad minéral: #83 / procédé de production: a) noir bleu 1640 0# 1037 C:1 g + H3PO4 80 ml / trempage: 2 b) gris sem. / séchage sur plaque chauffante (hum.) / couleur du a) liquide b) solide minéral: #95 J procédé de production: noir (léger reflet 1641 1 g + 5 g pyrex / broyage manuel / chauffableu) ge: 5 C par min de 0#1245 C + maintien pen dant 1 h i refroidissement: S C par min jus qu'à l'air ambiant I le tout en atmosphère d'air naturel / irradiation au rayonnement # à 7.41 Mrad minéral: #95 I procédé de production: noir (reflet bleu 1642 1 g + 5 g pyrex / broyage manuel / chauffagris accentué) ge: 5 C par min de 0#1245 C + maintien pen dant 1 h / refroidissement: 5 C par min jus qu'à l'air ambiant f le tout en atmosphère d'air naturel / irradiation au rayonnement γ à 9.88 Mrad minéral: #35 í procédé de production: a) noir fumée 1643 1 g + H3PO4 80 ml / trempage: 2 sem. / séchage b) blanc sur plaque chauffante (hum.) / couleur du a) liquide b) solide minéraux: *53 + #98 / procédé de production: 1 g + 1 g + Na2CO3 2 g: noir suie (léger 1644 0# 648 C ton vert) 1645 0# 704 C # 1646 0# 760 C minéraux: #5 + #98 / procédé de production: 50 g #5 + HCl 200 ml ou amiante recouverte de HCl / trempage: 1 sem. / séchage sur plaque chauffante: noir 1647 - 1 g + 1 g #98 + Na2CO3 2 g / 926 C / 1 h # 1648 - 1 g + 1 g #98 + Na2CO3 3 g / 926 C / 1 h minéraux: #6 + #98 / procédé de production: noir 1649 i 9 + i g + Na2CO3 i g z 926 C f I h minéral: #6 f procédé de production: noir 1650 4 g + H3PO4 50 ml / trempage: 4 sem. / séchage sur plaque chauffante (hum.) minéral: #8 I procédé de production: a) noir 1651 1 g + H3PO4 5 mi i trempage: 2 sem. i séchage b) blanc sur plaque chauffante (hum.) / couleur du a) liquide b) solide minéral: #9 i procédé de production: a) noir 1652 4 g + H3PO4 80 ml I trempage: 2 sem. i séchage b) gris sur plaque chauffante (hum.) / couleur du a) liquide b) solide minéral: t32 f procédé de production: a) noir 1653 1 g + H3PO4 50 ml / trempage: 2 sem. / séchage b) blanc sur plaque chauffante (hum.) / couleur du a) liquide b) solide minéral: 850 I procédé de production: noir 1654 dépôt de 4 g poudre sur une pièce de cuivre mesurant 1" x 1" i 760 C / 20 min / refroi dissement lent au four # noir 1655 dépôt de 4 g poudre sur une pièce de têle noire mesurant 1" X 1" / 760 C / 20 min / refroidissement lent au four minéraux: #50 + *98 J procédé de production: noir 1656 10 g + 10 g / broyés et répartis sur des cou- vercles de creusets de porcelaine f 0# 760 C minéral: #51 / procédé de production: a) noir 1657 12 g + H3PO4 40 ml / trempage: 2 sem. / séchab) brun ge sur plaque chauffante (hum.) / couleur du a) solide b) liquide minéral: i57 f procédé de production: noir 1658 pierre irradiée au rayonnement électronique à 164,800 rad, puis à 155,082 rad, puis au rayonnement γ à 360 Mrad minéral: #57 J procédé de production: noir 1659 pierre irradiée au rayonnement γ à 28.5 Mrad, puis au rayonnement neutronique à 1012 neu trons / cm2 / sec pendant 40,000 sec1* minéral: #57 f procédé de production: noir 1660 pierre irradiée au rayonnement neutronique à 1012 neutrons / cm2 / sec pendant 30,000 sec, puis au rayonnement γ à 102.4 Mrad minéral: *67 / procédé de production: a) noir 1661 2 g + H3PO4 20 mi f trempage: 3 j f séchage b) gris foncé sur plaque chauffante (hum.) i couleur du a) liquide b) solide minéral: #79 / procédé de production: a) noir 1662 0#1037 C: .20 g + H3PO4 50 ml / trempage: 3 j b) blanc / séchage sur plaque chauffante (hum.) / cou leur du a) liquide b) solide minéral: #79 / procédé de production: a) noir 1663 4 g + H3PO4 80 mi I trempage: 2 sem. J séchage bb) blanc sur plaque chauffante (hum.) / couleur du a) liquide b) solide minéral: #9 1 procédé de production: a? noir 1664 2 g + H3PO4 50 ml I trempage: 2 sem. / séchage b) blanc sur plaque chauffante (hum.) / couleur du a) liquide b) solide minéral: #?c / procédé de production: a) noir 1665 0#1037 C: .30 g + H3PO4 80 ml / trempage: 2 b) gris sem. / séchage sur plaque chauffante (hum.) / couleur du a) liquide b) solide minéral: #107 / procédé de production: a) noir 1666 6 g + H3PD4 50 ml / trempage: 2 sem. / séchage b) blanc sur plaque chauffante (hum.) / couleur du a) liquide b) solide minéral: #57 / procédé de production: noir profond 1667 pierre irradiée au rayonnement Y à 555.02 Mrad, puis aux neutrons à 1012 neutrons f cm2 / sec pendant 40,000 sec1* 1*. L'échantillon, préalablement irradié au rayonnement gamma et subséquen- ment au rayonnement neutronique, indique trois fois moins de radioacti- vité que celui qui a reçu le mème dosage d'irradiation aux neutrons, sans avoir été préalablement irradié aux rayons gamma.